(57)【要約】【課題】減光が可能なだけでなくその減光範囲全体に亘って一貫した光色性が提供できる高輝度放電ランプを提供すること。【解決手段】セラミックから形成された透光性エンベロープと、第１の電極アセンブリと、第２の電極アセンブリと、１００〜５００キロパスカルの冷間充填圧力を有する密閉容積内の不活性充填ガスと、NaI及びCeI３及びDyI３を含有する充填材料が含まれており、前記エンベロープは密閉容積を定める壁部を有しており、前記第１の電極アセンブリ及び第２の電極アセンブリは、ランプ外方から壁部を通って封着方式で密閉容積と接触すべく当該容積まで延在しており、前記充填材料は、水銀またはインジウムまたはガリウムまたは亜鉛の元素を含まないか若しくはこれらの元素を含んだ化合物を含有しないように構成する。【選択図】図１
2006294620.tif 000002
【特許請求の範囲】
【請求項１】
アーク放電ランプにおいて、
セラミックから形成された透光性エンベロープと、
第１の電極アセンブリと、
第２の電極アセンブリと、
１００キロパスカル〜５００キロパスカルの冷間充填圧力を有する密閉容積内の不活性充填ガスと、
NaI及びCeI３及びDyI３を含有する充填材料が含まれており、
前記エンベロープは密閉容積を定める壁部を有しており、
前記第１の電極アセンブリ及び第２の電極アセンブリは、ランプ外方から壁部を通って封着方式で密閉容積と接触すべく当該容積まで延在しており、
前記充填材料は、水銀またはインジウムまたはガリウムまたは亜鉛の元素を含まないか若しくはこれらの元素を含んだ化合物を含有しないように構成されていることを特徴とするアーク放電ランプ。
【請求項２】
前記充填材料はさらにCaI２を含有している、請求項１記載のアーク放電ランプ。
【請求項３】
前記充填材料はさらにTlIを含有している、請求項１記載のアーク放電ランプ。
【請求項４】
アーク放電ランプにおいて、
セラミックから形成された透光性エンベロープと、
第１の電極アセンブリと、
第２の電極アセンブリと、
１００〜５００キロパスカルの冷間充填圧力を有する密閉容積内のキセノン充填ガスと、
２９.９１〜３８.４０質量パーセントのNaI及び１２.８０〜１８.１４質量パーセントのCeI３及び３３.５０〜５２.２８質量パーセントのDyI３及び０.００〜１５.０２質量パーセントのCaI２及び０〜４.２５質量パーセントのTlIを含有する充填材料が含まれており、
前記エンベロープは密閉容積を定める壁部を有しており、
前記第１の電極アセンブリ及び第２の電極アセンブリは、ランプ外方から壁部を通って封着方式で密閉容積と接触すべく当該容積まで延在しており、
前記充填材料は、水銀またはインジウムまたはガリウムまたは亜鉛を含まないか若しくはこれらの元素を含んだ化合物を含有しないように構成されていることを特徴とするアーク放電ランプ。
【請求項５】
前記充填材料は、密閉容積に対して１３.８９〜５３.３７ｍｇ/ｃｃの範囲にわたる濃度を有している、請求項４記載のアーク放電ランプ。
【請求項６】
アーク放電ランプにおいて、
ＰＣＡから形成された透光性エンベロープと、
第１の電極アセンブリと、
第２の電極アセンブリと、
２００〜５００キロパスカルの冷間充填圧力を有する密閉容積内のキセノン充填ガスと、
３３.４５〜３６.５９質量パーセントのNaI及び１２.８０〜１５.０５質量パーセントのCeI３及び３３.５０〜３６.０３質量パーセントのDyI３及び１１.３１〜１５.０２質量パーセントのCaI２及び３.４〜４.２５質量パーセントのTlIを含有する充填材料が含まれており、
前記エンベロープは密閉容積を定める壁部を有しており、
さらに前記第１の電極アセンブリ及び第２の電極アセンブリは、ランプ外方から壁部を通って封着方式で密閉容積と接触すべく当該容積まで延在するように構成されていることを特徴とするアーク放電ランプ。
【請求項７】
前記充填材料は、密閉容積に対して１３.８９〜４３.３７ｍｇ/ｃｃの範囲にわたる濃度を有している、請求項４記載のアーク放電ランプ。
【請求項８】
アーク放電ランプにおいて、
ＰＣＡから形成された透光性エンベロープと、
第１の電極アセンブリと、
第２の電極アセンブリと、
１００〜３００キロパスカルの冷間充填圧力を有する密閉容積内のキセノン充填ガスと、
２９.９１〜３０.９２質量パーセントのNaI及び１７.１６〜１８.１４質量パーセントのCeI３及び５１.８０〜５２.２８質量パーセントのDyI３を含有する充填材料が含まれており、
前記エンベロープは密閉容積を定める壁部を有しており、
さらに前記第１の電極アセンブリ及び第２の電極アセンブリは、ランプ外方から壁部を通って封着方式で密閉容積と接触すべく当該容積まで延在するように構成されていることを特徴とするアーク放電ランプ。
【請求項９】
前記充填材料は、密閉容積に対して２７.２６〜５３.３７ｍｇ/ｃｃの範囲にわたる濃度を有している、請求項８記載のアーク放電ランプ。
【請求項１０】
アーク放電ランプにおいて、
セラミックから形成された透光性エンベロープと、
第１の電極アセンブリと、
第２の電極アセンブリと、
５０〜５００キロパスカルの冷間充填圧力を有する密閉容積内のキセノン充填ガスと、
２４.６８〜３８.４０質量パーセントのNaI及び０.００〜１８.１４質量パーセントのCeI３及び２４.６１〜５２.２８質量パーセントのDyI３及び０.００〜２７.５９質量パーセントのCaI２及び０〜１０.５５質量パーセントのTlI及び０.００〜１２.５７質量パーセントのTmI３を含有する充填材料が含まれており、
前記エンベロープは密閉容積を定める壁部を有しており、
前記第１の電極アセンブリ及び第２の電極アセンブリは、ランプ外方から壁部を通って封着方式で密閉容積と接触すべく当該容積まで延在しており、
前記充填材料は、水銀またはインジウムまたはガリウムまたは亜鉛を含まないか若しくはこれらの元素を含んだ化合物を含有しないように構成されていることを特徴とするアーク放電ランプ。
【請求項１１】
前記充填材料は、密閉容積に対して１３.８９〜５３.３７ｍｇ/ｃｃの範囲にわたる濃度を有している、請求項１０記載のアーク放電ランプ。
【発明の詳細な説明】
【技術分野】
【０００１】
本発明は、電気的なランプ、特にアーク放電ランプに関している。より詳細には本発明は、水銀の含まれていない減光可能な放電ランプに関している。
【背景技術】
【０００２】
（以下の関連技術の説明には３７ＣＦＲ１.９７及び１.９８に基づく関連情報も含まれる）市販されているメタルハライド放電ランプは、効率的で適度に良好な演色性と定格電力での白色性も良好である。発光管に封入されているランプの典型的な化学物質には、適正な電圧と熱特性を得るための水銀と同じように発光効率や演色性を最適化するためのメタルハライド塩の化合物が含まれている。
【０００３】
エネルギーのセーブや周囲の強調のためにあるいはその他の理由から、白熱電球で容易にできるようなランプ電力の低減（減光）が望まれている。しかしながら典型的なメタルハライドランプで減光した場合には、冷却凝縮温度が結果的に金属ハロゲン化物の蒸気圧の低減を生ぜしめる。このことは個々の金属ハロゲン化物のバランスに影響を及ぼし、出力光における色度のドリフトを引き起こす。例えばタリウム原子の放射（緑色）がより顕著となる。つまり他種に比して水銀原子の放射が頻繁に高められ、これは出力光に対して不所望な緑色の寄与率を益々高めることとなる。従って減光のレベルは低電力でのランプの不安定性によって限られたものとなってしまう。典型的なメタルハライドランプによれば、エネルギーのセーブのためにある程度までの減光は可能であるが、大抵は光色性に乏しくなる。したがって高輝度放電ランプにおいても減光が可能なだけでなく、その減光範囲に亘って一貫した光色性が提供できることが求められている。
【０００４】
メタルハライドランプの減光動作を改善することは既に試みられている。例えば水銀放射を他の波長の放射に変換するためにランプ外部ジャケットに蛍光体を塗布することも可能である（“McAllister”による米国特許出願第４，２２９，６７３号明細書参照）。“Zhu”及び“Maya”らによる米国特許出願第６，２４２，８５１号明細書では、十分に上昇した温度での一貫性を維持するために断熱シールドを用いて相関色温度（ＣＣＴ）における最小変化のみで定格ランプ電力の５０％までダウンすることが開示されている。但し色度データに関するレポートはない。“Sakai”、“Okada”、“Higashisaka”、“Hashimoto”らによる米国特許出願第６，６３９，３４１号明細書には、一貫した温度に調整するための種々の手法が開示されている。“Lambrechts”、“Maya”らによる米国特許出願第６，５０１，２２０号明細書には、減光中の放電容器内へのタリウム原子に基づく緑色放射を避けるためにタリウムを含まない金属ハロゲン化物充填材の使用が開示されている。
【０００５】
“Hendrix”による米国特許出願第６，４０４，１２９号明細書には、高圧のキセノンを充填することが開示されている。球状若しく球状に近い形状（バルジー形状）の発光管（“Sylvania Powerball”「登録商標」）は、“Lang”による米国特許出願第５，９３６，３５１号明細書に開示されている。“Olsen”、“Moskowitz”、“Newell”、“Brates”らによる米国特許出願第６，１２４，６８３号明細書には、水銀を含有しない円筒状ランプにおけるアークの矯正のための音響的共鳴周波数におけるパワーモジュレーションが開示されている。音響的矯正の他の例に対する基準はこの特許出願に基づく。
【特許文献１】米国特許出願第４，２２９，６７３号明細書
【特許文献２】米国特許出願第６，２４２，８５１号明細書
【特許文献３】米国特許出願第６，６３９，３４１号明細書
【特許文献４】米国特許出願第６，５０１，２２０号明細書
【特許文献５】米国特許出願第６，４０４，１２９号明細書
【特許文献６】米国特許出願第５，９３６，３５１号明細書
【特許文献７】米国特許出願第６，１２４，６８３号明細書
【発明の開示】
【発明が解決しようとする課題】
【０００６】
本発明の課題は、先に述べた従来技術の欠点に鑑みこれを解消すべく改善を行うことであり、より具体的には、減光が可能なだけでなくその減光範囲全体に亘って一貫した光色性が提供できる高輝度放電ランプを提供することである。
【課題を解決するための手段】
【０００７】
前記課題は本発明により、セラミックから形成された透光性エンベロープと、第１の電極アセンブリと、第２の電極アセンブリと、１００キロパスカル〜５００キロパスカルの冷間充填圧力を有する密閉容積内の不活性充填ガスと、NaI及びCeI３及びDyI３を含有する充填材料が含まれており、前記エンベロープは密閉容積を定める壁部を有しており、前記第１の電極アセンブリ及び第２の電極アセンブリは、ランプ外方から壁部を通って封着方式で密閉容積と接触すべく当該容積まで延在しており、前記充填材料は、水銀またはインジウムまたはガリウムまたは亜鉛の元素を含まないか若しくはこれらの元素を含んだ化合物を含有しないように構成されて解決される。
【実施例】
【０００８】
図１には、低いアスペクト比のアーク放電ランプ１０の断面が概略的に示されている。このアーク放電ランプ１０は、透光性のエンベロープ１２と、第１の電極アセンブリ１４と、第２の電極アセンブリ１６と、不活性充填ガス１８と、第１及び第２の電極を介して供給される電力の提供によって光の放射が励起可能な充填材料２０を含んでいる。
【０００９】
透光性のエンベロープ１２は、周知のランプ製造方式で適切な光透過性の材料によって製造される。例えば石英、サファイア、多結晶アルミナ等のエンベロープ材料が部分的に有利な化学的性質に応じて使用され得る。特に有利なエンベロープ材料は透光性のセラミックである。エンベロープ１２は、密閉容積２４を定める壁部２２を有している。この密閉容積２４は、（中心点を通っている）内径２８に対する内方の軸方向延在区間２６の比が１若しくはそれ以上の値を有する。別の有利な実施例によれば、アスペクト比の高いランプでは、直径に対する内方長さの比が２の値よりも大きく、それに対してアスペクト比の低いランプでは、その比が２の値よりも小さい。
【００１０】
第１の電極アセンブリ１４は、ランプ外方から壁部２２を通って封着方式で密閉容積２４と接触すべく当該容積まで延在している。類似の第２の電極アセンブリ１６もランプ外方から壁部２２を通って封着方式で密閉容積２４と接触すべく当該容積まで延在している。これらの電極アセンブリ１４，１６は、周知のデザインでアーク放電ランプに使用されていてもよい。有利にはこの電極は周知の形式で、ニオブからなる外方区間と、ＰＣＡにシールされるモリブデンコイルに包まれたモリブデンロッドからなる中間区間と、タングステンコイルに包まれているタングステンロッド内方区間からなっている。電極アセンブリ１４，１６は、充填ガス１８と充填材料２０を包含すべくエンベロープ１２に気密に封止されている。
【００１１】
不活性充填ガス１８は、密閉容積２４内に封入されており、さらにこの容積内にはさらなる不活性ガスやそれらの混合ガスが含まれていてもよい。有利な充填ガス１８は、５０〜５００キロパスカルの冷間充填圧力を有するキセノンである。
【００１２】
充填材料２０は、第１の電極１４と第２の電極１６を通って供給される電力供給によって光の放射が励起されるように選択されている。ここでは多数のＨＩＤ充填材料が周知である。それらは基本的に水銀と金属ハロゲン化物を含んでいる。本願では水銀は使用せず、その代わりに他の有利な金属ハロゲン化物と、希土類元素から選択される充填材料成分が使用される。基本的には、より広い観点から形成される光が良好な演色性を有するような複数の充填成分が含まれる。しかしながらより多くの充填成分が加えられるならば、それに伴うコストと製造過程も多くなる。本願では、４つ若しくは５つの成分が良好な演色性と実用的な製造過程の両立を伴うことを発見している。
【００１３】
充填材料２０は複数の化学的な成分を含んでおり、これらの各化学的成分は、残留化学成分のものに類似する傾向にある温度関係の蒸気圧を有している。ランプの減光中は、ランプ動作温度は低下しそれに供給される電力よりも少ない。異なる充填材料成分は類似した割合で凝縮し、動作中の相対的な充填濃度がほぼ維持される。充填成分の相対的蒸気圧に相当の類似性があるならば、プラズマ組成において比較的僅かな変化しか存在せず、結果的に色シフトはほとんど生じない。本願では、慣例的な実施形式とは異なって、充填材料の成分組成には、動作温度範囲に亘って類似か若しくはほとんど同じ蒸気圧を有する全ての成分が含まれる。このようにしてランプは減光され、比較的低い温度で動作し、充填材料の全てが類似した割合で凝縮し、それによってローパワーのプラズマ組成全般がフルパワーのプラズマ組成に類似する。充填材料成分の蒸気圧のバランス調整の結果として従来の蒸気圧の高い全ての成分（水銀、タリウム、インジウム、ガリウム、亜鉛）が充填材料の組合わせパターンから除外される。従って類似の蒸気圧を有する充填材料を全てに用いることによって減光中の色温度がほぼ同じになる。本願はランプが減光された時にランプ色温度が増加していた従来品に代わって、減光中も色温度が変わらないか若干低くなるだけの新たなランプを提供するものである。本発明によるランプはいずれも減光中にほぼ同じ色温度を提供する。
【００１４】
図２は、高アスペクト比のアーク放電ランプ３０の概略的な断面図である。この高アスペクト比の放電ランプ３０は、内方の軸方向延在区間３２が中心点を通って横切っている内径３４よりも２倍若しくはそれ以上の長さを有している。
【００１５】
ここでは不所望な水銀の放射線を避けるために水銀は使用されていない。同じようにその他のタリウム、インジウム、ガリウム、亜鉛などの高蒸気圧の金属ハロゲン化物も有利には避けられる。典型的には、所期の動作温度で所期の色度を得るのに適したメタルハライド塩が使用され、バランス調整される。それにより減光中の色度ドリフトは最小化される。一般に使用されるメタルハライド塩は、NaI、DyI３、CeI３、CaI２、TlIである。タリウム含有塩の使用は、他のメタルハライド成分によって適切にバランス調整すれば可能である。例えばタリウムによる減光中の５３５ｎｍの放射の増加が、DyやNa等の他の金属からの別の光放射の増加によってバランス調整されるならば、タリウム含有塩の使用が可能である。ランプの熱管理と電圧の増加を用いて支援するために、さらにキセノン緩衝ガスが気圧（１０５パスカル）の数倍に相当する冷間充填圧力で付加される。
【００１６】
前述してきた充填物質の組成パターンでは、基本的にはアークの位置付けが不安定な結果となり、そのためアーク位置付けのための付加的な制御が必要となる。この場合２つの具体的な手法が公知である。第１の手法は、ランプの長さと直径の縦横比を高めることで壁部の安定化を図ることである。細長い発光管はアーク放電の安定した位置付けを維持する傾向にある。もう１つの手法は、発光管の空胴共鳴モードに対応する周波数での入力電力の変調である。空胴における共鳴音波は結果的にアーク放電の安定した位置付けの保持に利用される。
【００１７】
水銀を高圧のキセノンに置換えることはアーク放電の不安定性を引き起こす。音波の共鳴周波数における電力の変調は、アーク放電の位置付けの制御に利用できる。音波周波数は発光管空胴のジオメトリと動作中の発光管内の蒸気圧の音分散速度に依存して供給される。円筒状若しくはほぼ円筒状（テーパー状の側方若しくは丸みのあるコーナー）の発光管を有している高アスペクト比のランプに対しては基本的に第２の方位角若しくは第２の方位角/長手方向モードの組合わせが励起する周波数の帯域が、発光管内のアーク放電の矯正とセンタリングのために求められる。これらの周波数は、以下の式、
ｆ２Ａ＝（３.０５＊Ｃ）／（π＊Ｄ）
によって推定可能である。この場合前記Ｃは、発光管内に使用される蒸気特性の組合わせに対する音波の平均速度であり、前記Ｄは空胴部の直径である。
【００１８】
ほぼ球状かまたは膨らみを有するタイプの発光管（例えば“Sylvania Powerball”(登録商標））に対しては、単独周波数励起が垂直動作中のアーク放電の矯正に適しているが、広い周波数帯域が耐性若しくは利便性のために使用可能である。膨らみを有する形状の発光管空胴部は、まだ完全には球状ではなく、放電軸線に沿って僅かに延在する。ランプに供給された有利な周波数または帯域は、第２の方位角に似たモードを励起する（発光管空胴がほぼ円筒状の場合）かまたはｎ＝０，ｌ＝２に対応するモードを励起する（発光管空胴がほぼ球状の場合）。有利な周波数の確定は、充填物質の成分とランプ形状に依存するが、しかしながら当業者にとってはその他の形式も考えられる。
【００１９】
電力周波数は共鳴の励起にとって極めて重要なので、電圧波形の特定は不要である。ここでは適切な電力周波数を生成するいくつかの異なる電圧波形が使用される。いくつかの波形組合わせ例は以下に示すとおりである。すなわち、
１）矩形波とリップル（例えばＤＣ＋リプル）、ここではリプルは所期の共鳴周波数か若しくは周波数帯域を有し、その和は数百のＨｚにおける振動周波数において切り替わる
２）正弦波と所期の音響共鳴周波数若しくは周波数帯域の半波
３）所期の音響共鳴周波数若しくは周波数帯域に等しい周波数の和ないし差を用いた２つの正弦波の和
４）所期の共鳴周波数若しくは周波数帯域における振幅変調を用いて振幅変調（ＡＭ）された高周波担体と、３００ｋＨｚ〜１ＭＨｚの範囲においてパワーデバイスの実用的な効率限界以下に音響波が減衰される周波数よりも上の担体周波数。
【００２０】
結果としての放電発光は効率がよく、定格電力のもとで望ましい白色が現れる。さらに電力が減じられた場合の出力光の色度も（１）完全に一定に維持されるか（２）白熱ランプと同等の暖みのある雰囲気を醸し出す許容範囲のピンクの暖色方向にドリフトする。このランプはかなりの低電力まで減光され、効率（lumen/W）においても適度なワイドレンジを提供する。
【００２１】
具体例：
以下ではセラミックタイプで７０W型のランプの例を取り上げる。リストに挙げられているのは、発光管の空胴（キャビティ）タイプ、発光管の化学的物質内容、キセノン冷間充填圧力、例示的な音響的矯正周波数ないし帯域、及び減光に伴う色度ドリフトは、
（１）一定のタイプ
または
（２）ピンク傾向のタイプ
として典型化される。
【００２２】
以下に引用するランプの実施例では種々異なるエンベロープ構造が用いられている。これらの形状には、バルジー形状や円筒形状、特に先細の端部を有するものと丸い端部を有するものの２つのタイプが含まれている。これらのエンベロープはＰＣＡから形成されている。最も一般的な形状はバルジー構造であり、これは０.３６９立方センチメートルの内部容積を有する。電極は、ニオブからなる外方区分と、ＰＣＡに対して封止されたモリブデンからなる中間区分、並びにタングステンコイルで巻かれたタングステンロッド内方区分からなる公知の構造を有している。
【００２３】
Ｌａｍｐ  ＢＨ０５３
発光管は、ほぼ球状に近いバルジー形状の７０ワットのセラミック体であって、半径方向で８ｍｍの直径、軸方向で１０ｍｍの直径を有し、０.３６９ｃｃの密閉容積を有している（例えば登録商標“Sylvania Powerball”）。充填されている化学物質は、１.８０ｍｇのNaI、０.６９ｍｇのCeI３、１.８５ｍｇのDyI３、０.６２ｍｇのCaI２、０.１８ｍｇのTlIである。相対的な質量パーセントは、（NaI：CeI３：DyI３： CaI２：TlI ／ ３５.０５：１３.４１：３６.０３：１２.１０：３.４２）である。トータルの塩濃度は、１３.８９ｍｇ/ｃｃである。充填ガスは、２００キロパスカルの圧力のキセノンである。供給される電力は、ランプの共鳴周波数に相応して約６４ｋＨｚの周波数を用いて変調される。この色度ドリフトは一定のタイプである。
【００２４】
Ｌａｍｐ  ＢＨ０５４
発光管は、ほぼ球状に近い７０ワットのバルジータイプであって、半径方向で８ｍｍの直径、軸方向で１０ｍｍの直径を有し、０.３６９ｃｃの密閉容積を有している。充填されている化学物質は、１.８２ｍｇのNaI、０.６９ｍｇのCeI３、１.７７ｍｇのDyI３、０.７９ｍｇのCaI２、０.２２ｍｇのTlIである。ここでの質量パーセントは、（NaI：CeI３：DyI３： CaI２：TlI ／ ３４.３３：１３.０７：３３.５０：１４.９４：４.１７）である。トータルの塩濃度は、１４.３５ｍｇ/ｃｃである。充填ガスは、３００キロパスカルの圧力のキセノンである。供給される電力は、ランプの共鳴周波数に相応して約６４ｋＨｚの周波数を用いて変調される。この色度ドリフトは一定のタイプである。
【００２５】
Ｌａｍｐ  ＢＨ０５５
発光管は、ほぼ球状に近い７０ワットのバルジータイプであって、半径方向で８ｍｍの直径、軸方向で１０ｍｍの直径を有し、０.３６９ｃｃの密閉容積を有している。充填されている化学物質は、１.８４ｍｇのNaI、０.７３ｍｇのCeI３、１.８７ｍｇのDyI３、０.６２ｍｇのCaI２、０.２１ｍｇのTlIである。ここでの質量パーセントは、（NaI：CeI３：DyI３： CaI２：TlI ／ ３４.９８：１３.７８：３５.５３：１１.７８：３.９３）である。トータルの塩濃度は、１４.２６ｍｇ/ｃｃである。ランプ充填ガスは、約４００キロパスカルの圧力のキセノンである。供給される電力は、ランプの共鳴周波数に相応して約６４ｋＨｚの周波数を用いて変調される。この色度ドリフトは一定のタイプである。
【００２６】
Ｌａｍｐ  ＢＨ０５６
発光管は、ほぼ球状に近い７０ワットのバルジータイプであって、半径方向で８ｍｍの直径、軸方向で１０ｍｍの直径を有し、０.３６９ｃｃの密閉容積を有している。充填されている化学物質は、１.８１ｍｇのNaI、０.７５ｍｇのCeI３、１.８０ｍｇのDyI３、０.６２ｍｇのCaI２、０.１９ｍｇのTlIである。従って質量パーセントは、（NaI：CeI３：DyI３： CaI２：TlI ／ ３４.９７：１４.５３：３４.８０：１１.９８：３.７１）である。トータルの塩濃度は、１４.０２ｍｇ/ｃｃである。充填ガスは、５００キロパスカルの圧力のキセノンである。供給される電力は、ランプの共鳴周波数に相応して約６４ｋＨｚの周波数を用いて変調される。この色度ドリフトは一定のタイプである。
【００２７】
Ｌａｍｐ  ＢＣ０３０
発光管は、ほぼ球状に近い７０ワットのバルジータイプであって、半径方向で８ｍｍの直径、軸方向で１０ｍｍの直径を有し、０.３６９ｃｃの密閉容積を有している。充填されている化学物質は、３.０８ｍｇのNaI、１.７６ｍｇのCeI３、５.２５ｍｇのDyI３である。これらの質量パーセントは、（NaI：CeI３：DyI３  ／ ３０.５０：１７.４４：５２.０６）である。トータルの塩濃度は、２７.３４ｍｇ/ｃｃである。充填ガスは、１００キロパスカルの圧力のキセノンである。このランプは、約５７ｋＨｚ〜６７ｋＨｚに亘る矯正周波数を有する変調された入力電力で動作する。ここでの色度ドリフトはピンク傾向のタイプである。
【００２８】
Ｌａｍｐ  ＢＣ０３１
発光管は、ほぼ球状に近い７０ワットのバルジータイプであって、半径方向で８ｍｍの直径、軸方向で１０ｍｍの直径を有し、０.３６９ｃｃの密閉容積を有している。充填されている化学物質は、３.０４ｍｇのNaI、１.７７ｍｇのCeI３、５.２５ｍｇのDyI３である。これらの質量パーセントは、（NaI：CeI３：DyI３  ／ ３０.１９：１７.５９：５２.２２）である。トータルの塩濃度は、２７.２６ｍｇ/ｃｃである。充填ガスは、２００キロパスカルの圧力のキセノンである。このランプは、空胴の音響的共鳴周波数に相応して約６２ｋＨｚの周波数を有する変調された入力電力で動作する。ここでの色度ドリフトはピンク傾向のタイプである。
【００２９】
Ｌａｍｐ  ＢＣ０３２
発光管は、ほぼ球状に近い７０ワットのバルジータイプであって、半径方向で８ｍｍの直径、軸方向で１０ｍｍの直径を有し、０.３６９ｃｃの密閉容積を有している。充填されている化学物質は、３.０８ｍｇのNaI、１.７３ｍｇのCeI３、５.２７ｍｇのDyI３である。これらの質量パーセントは、（NaI：CeI３：DyI３  ／ ３０.５６：１７.１６：５２.２８）である。トータルの塩濃度は、２７.３２ｍｇ/ｃｃである。充填ガスは、３００キロパスカルの圧力のキセノンである。このランプは、空胴の音響的共鳴周波数に相応して約６２ｋＨｚの周波数を有する変調された入力電力で動作する。ここでの色度ドリフトはピンク傾向のタイプである。
【００３０】
Ｌａｍｐ  ＪＣ０１６
発光管は、釣鐘型の球状端部を有するほぼ円筒形状の空胴を有し、中心部における直径は３.７ｍｍ、端部方向にむけてわずかに先細となっており、２３ｍｍの内方長さを有し、トータルの容積は約０.１９立方センチメートルである。充填されている化学物質は、３.１１ｍｇのNaI、１.７７ｍｇのCeI３、５.２６ｍｇのDyI３である。これらの質量パーセントは、（NaI：CeI３：DyI３  ／ ３０.６６：１７.４６：５１.８９）である。トータルの塩濃度は、５３.３７ｍｇ/ｃｃである。充填ガスは、２００キロパスカルの圧力のキセノンである。このランプは、空胴の音響的共鳴周波数に相応して約１３０〜１５０ｋＨｚの範囲の周波数を有する変調された入力電力で動作する。色度ドリフトはピンク傾向のタイプである。
【００３１】
Ｌａｍｐ  ＪＣ０４５
発光管は、釣鐘型の球状端部を有するほぼ円筒形状の空胴を有し、中心部における直径は３.７ｍｍ、端部方向にむけてわずかに先細となっており、２３ｍｍの内方長さを有している。充填されている化学物質は、３.０９ｍｇのNaI、１.１５ｍｇのCeI３、３.５２ｍｇのDyI３、０.２９ｍｇのTlIである。これらの質量パーセントは、（NaI：CeI３：DyI３：TlI／ ３８.４０：１４.２９：４３.７１：３.６０）である。トータルの塩濃度は、４２.３７ｍｇ/ｃｃである。このランプは、空胴の音響的共鳴周波数に相応して約１３０〜１５０ｋＨｚの範囲の周波数を有する変調された入力電力で動作する。色度ドリフトは一定のタイプである。
【００３２】
Ｌａｍｐ  ＪＣ０４６
発光管は、釣鐘型の球状端部を有するほぼ円筒形状の空胴を有し、中心部における直径は３.７ｍｍ、端部方向にむけてわずかに先細となっており、２３ｍｍの内方長さを有している。充填されている化学物質は、２.７８ｍｇのNaI、１.４８ｍｇのCeI３、２.９２ｍｇのDyI３、１.１５ｍｇのCaI２である。これらの質量パーセントは、（NaI：CeI３：DyI３：CaI２／ ３３.３５：１７.７９：３５.０４：１３.８２）である。トータルの塩濃度は、４３.７９ｍｇ/ｃｃである。充填ガスは、２００キロパスカルの圧力のキセノンである。このランプは、空胴の音響的共鳴周波数に相応して約１３０〜１５０ｋＨｚの範囲の周波数を有する変調された入力電力で動作する。色度ドリフトはピンク傾向のタイプである。
【００３３】
Ｌａｍｐ  ＪＣ０４７
発光管は、釣鐘型の球状端部を有するほぼ円筒形状の空胴を有し、中心部における直径は３.７ｍｍ、端部方向にむけてわずかに先細となっており、２３ｍｍの内方長さを有している。充填されている化学物質は、２.７６ｍｇのNaI、１.２４ｍｇのCeI３、２.８１ｍｇのDyI３、１.０８ｍｇのCaI２、０.３５ｍｇのTlIである。これらの質量パーセントは、（NaI：CeI３：DyI３：CaI２：TlI ／３３.４５：１５.０５：３４.１４：１３.１１：４.２５）である。トータルの塩濃度は、４３.３７ｍｇ/ｃｃである。充填ガスは、２００キロパスカルの圧力のキセノンである。このランプは、空胴の音響的共鳴周波数に相応して約１３０〜１５０ｋＨｚの範囲の周波数を有する変調された入力電力で動作する。色度ドリフトは一定のタイプである。
【００３４】
Ｌａｍｐ  ＸＣ０２４
発光管は、半球状の端部を有するほぼ円筒形状の空胴を有し、中心部における直径は５.２ｍｍ、端部方向にむけてわずかに先細となっており、１５ｍｍの内方長さを有し、０.２４２立方センチメートルの密閉容積を有している。充填されている化学物質は、３.０８ｍｇのNaI、１.８２ｍｇのCeI３、５.２７ｍｇのDyI３である。これらの質量パーセントは、（NaI：CeI３：DyI３  ／ ３０.２９：１７.９０：５１.８２）である。トータルの塩濃度は、４２.０２ｍｇ/ｃｃである。充填ガスは、１００キロパスカルの圧力のキセノンである。このランプは、空胴の音響的共鳴周波数に相応して約９５〜１１５ｋＨｚの範囲の周波数を有する変調された入力電力で動作する。色度ドリフトはピンク傾向のタイプである。
【００３５】
Ｌａｍｐ  ＸＣ０２５
発光管は、釣鐘型の球状端部を有するほぼ円筒形状の空胴を有し、中心部における直径は５.２ｍｍ、端部方向にむけてわずかに先細となっており、１５ｍｍの内方長さを有している。充填されている化学物質は、３.１０ｍｇのNaI、１.７３ｍｇのCeI３、５.１９ｍｇのDyI３である。これらの質量パーセントは、（NaI：CeI３：DyI３  ／ ３０.９２：１７.２８：５１.８０）である。トータルの塩濃度は、４１.３６ｍｇ/ｃｃである。充填ガスは、２００キロパスカルの圧力のキセノンである。このランプは、空胴の音響的共鳴周波数に相応して約９５〜１１５ｋＨｚの範囲の周波数を有する変調された入力電力で動作する。色度ドリフトはピンク傾向のタイプである。
【００３６】
Ｌａｍｐ  ＸＣ０２６
発光管は、釣鐘型の球状端部を有するほぼ円筒形状の空胴を有し、中心部における直径は５.２ｍｍ、端部方向にむけてわずかに先細となっており、１５ｍｍの内方長さを有している。充填されている化学物質は、３.０９ｍｇのNaI、１.７９ｍｇのCeI３、５.２５ｍｇのDyI３である。これらの質量パーセントは、（NaI：CeI３：DyI３  ／ ３０.４９：１７.６９：５１.８２）である。トータルの塩濃度は、４１.８２ｍｇ/ｃｃである。充填ガスは、３００キロパスカルの圧力のキセノンである。このランプは、空胴の音響的共鳴周波数に相応して約９５〜１１５ｋＨｚの範囲の周波数を有する変調された入力電力で動作する。色度ドリフトはピンク傾向のタイプである。
【００３７】
Ｌａｍｐ  ＸＨ０５７
発光管は、釣鐘型の球状端部を有するほぼ円筒形状の空胴を有し、中心部における直径は５.２ｍｍ、端部方向にむけてわずかに先細となっており、１５ｍｍの内方長さを有している。充填されている化学物質は、１.８９ｍｇのNaI、０.６６ｍｇのCeI３、１.８０ｍｇのDyI３、０.６３ｍｇのCaI２、０.１８ｍｇのTlIである。これらの質量パーセントは、（NaI：CeI３：DyI３：CaI２：TlI ／３６.５９：１２.８０：３４.８７：１２.２０：３.５４）である。トータルの塩濃度は、２１.３４ｍｇ/ｃｃである。充填ガスは、２００キロパスカルの圧力のキセノンである。このランプは、空胴の音響的共鳴周波数に相応して約９５〜１１５ｋＨｚの範囲の周波数を有する変調された入力電力で動作する。色度ドリフトは一定のタイプである。
【００３８】
Ｌａｍｐ  ＸＨ０５８
発光管は、釣鐘型の球状端部を有するほぼ円筒形状の空胴を有し、中心部における直径は５.２ｍｍ、端部方向にむけてわずかに先細となっており、１５ｍｍの内方長さを有している。充填されている化学物質は、１.８６ｍｇのNaI、０.７４ｍｇのCeI３、１.８９ｍｇのDyI３、０.６０ｍｇのCaI２、０.２２ｍｇのTlIである。これらの質量パーセントは、（NaI：CeI３：DyI３：CaI２：TlI ／３４.９８：１３.９５：３５.６１：１１.３１：４.１５）である。トータルの塩濃度は、２１.９２ｍｇ/ｃｃである。充填ガスは、３００キロパスカルの圧力のキセノンである。このランプは、空胴の音響的共鳴周波数に相応して約９５〜１１５ｋＨｚの範囲の周波数を有する変調された入力電力で動作する。色度ドリフトは一定のタイプである。
【００３９】
Ｌａｍｐ  ＸＨ０５９
発光管は、釣鐘型の球状端部を有するほぼ円筒形状の空胴を有し、中心部における直径は５.２ｍｍ、端部方向にむけてわずかに先細となっており、１５ｍｍの内方長さを有している。充填されている化学物質は、１.８３ｍｇのNaI、０.７２ｍｇのCeI３、１.７９ｍｇのDyI３、０.８０ｍｇのCaI２、０.１８ｍｇのTlIである。これらの質量パーセントは、（NaI：CeI３：DyI３：CaI２：TlI ／３４.３６：１３.５２：３３.７０：１５.０２：３.４０）である。トータルの塩濃度は、２２ｍｇ/ｃｃである。充填ガスは、４００キロパスカルの圧力のキセノンである。このランプは、空胴の音響的共鳴周波数に相応して約１１０〜１２０ｋＨｚの範囲の周波数を有する変調された入力電力で動作する。色度ドリフトは一定のタイプである。
【００４０】
Ｌａｍｐ  ＣＣ５
発光管は、円筒形状の空胴を有し、その内径は３.２ｍｍで、２５.６ｍｍの内方長さを有し、０.２０６立方センチメートルの密閉容積を有している。充填されている化学物質は、２.９９ｍｇのNaI、１.８１ｍｇのCeI３、５.１９ｍｇのDyI３である。これらの質量パーセントは、（NaI：CeI３：DyI３  ／ ２９.９１：１８.１４：５１.９５）である。トータルの塩濃度は、４８.４５ｍｇ/ｃｃである。充填ガスは、２００キロパスカルの圧力のキセノンである。このランプは、空胴の音響的共鳴周波数に相応して約１４５〜１６５ｋＨｚの範囲の周波数を有する変調された入力電力で動作する。色度ドリフトはピンク傾向のタイプである。
【００４１】
Ｌａｍｐ  ＢＬ１１９
発光管は、ほぼ球状に近いバルジータイプの空胴を有し、半径方向で８ｍｍの直径、軸方向で１０ｍｍの直径を有している。このエンベロープは、０.３６９ｃｃの密閉容積を有している。充填されている化学物質は、１.９８８ｍｇのNaI、１.９７ｍｇのDyI３、１.００７ｍｇのTmI３、２.２１１ｍｇのCaI２、０.８４５ｍｇのTlIである。これらの質量パーセントは、（NaI： DyI３：CaI２：TlI：TmI３／２４.６８：２４.６１：２７.５９：１０.５５：１２.５７）である。トータルの塩濃度は、２１.７２ｍｇ/ｃｃである。充填ガスは、５０キロパスカルの圧力のキセノンである。このランプは、空胴の音響的共鳴周波数に相応して約５７〜６７ｋＨｚの範囲の広範な周波数を有する変調された入力電力で動作する。この色度ドリフトは一定のタイプである。
【００４２】
以上のように現時点の段階で本発明の有利な実施例とみなされるものを述べてきたが、しかしながら当該分野の当業者であるならば、これらのさらなる種々の変更や改善が、後述の請求の範囲で定められている本発明の権利範囲から逸脱することなく可能であることは明らかである。
【図面の簡単な説明】
【００４３】
【図１】本発明による低いアスペクト比のアーク放電ランプの断面図
【図２】本発明による高いアスペクト比のアーク放電ランプの断面図
【符号の説明】
【００４４】
１０    アーク放電ランプ
１２    透光性エンベロープ
１４    第１の電極アセンブリ
１６    第２の電極アセンブリ
１８    不活性充填ガス
２０    充填材料
２２    壁部
２４    密閉容積
２６    内方の軸方向延在区間
【図１】
2006294620.tif 000003
【図２】
2006294620.tif 000004
【外国語明細書】
2006294620.tif 000005
2006294620.tif 000006
2006294620.tif 000007
2006294620.tif 000008
2006294620.tif 000009
2006294620.tif 000010
2006294620.tif 000011
2006294620.tif 000012
2006294620.tif 000013
2006294620.tif 000014
2006294620.tif 000015
2006294620.tif 000016
2006294620.tif 000017
2006294620.tif 000018
2006294620.tif 000019
2006294620.tif 000020
2006294620.tif 000021